(57)【特許請求の範囲】
【請求項１】
基材の一面に、シス-1,4- ポリイソプレン、スチレン・イソプレン・スチレンブロック共重合体またはスチレン・エチレン・プロピレン・スチレンブロック共重合体の１種または２種以上の混合物から選ばれるエラストマー１００重量部に対して、粘着付与剤として用いられる数平均分子量1000〜3000の相溶性樹脂を80重量部以上で200重量部未満配合した接着剤層を形成し、該接着剤層が上記基材の背面に対して高い接着性を有するように上記基材を上記接着剤層のエラストマーであるシス-1,4- ポリイソプレン、スチレン・イソプレン・スチレンブロック共重合体またはスチレン・エチレン・プロピレン・スチレンブロック共重合体の１種または２種以上の混合物から選ばれる材料のフイルム、シートまたは不織布で形成した感圧性自背面接着テ−プまたはシ−ト。
【請求項２】
上記感圧性自背面接着テ−プまたはシ−トの接着剤層のボ−ルタックがNo.5以下、プロ−ブタックが 3.0Ｎ／５mmφ以下で、自背面剪断接着力が５Ｎ／30×30mm以上である請求項１に記載の感圧性自背面接着テ−プまたはシ−ト。
【発明の詳細な説明】
【０００１】
【発明の属する技術分野】
本発明は、接着テ−プまたはシ−トに関し、人体の皮膚や物品の表面等には実質的に粘着性を示さないが、その接着テ−プまたはシ−トの自己の背面には強い接着性を示す感圧性自背面接着テ−プまたはシ−トである。
【０００２】
【従来の技術】
一般にガ−ゼなどを固定する粘着テ−プやシ−トにはポリエチレンや紙などの基材の片面に粘着剤を塗布したものが使用される。
また穿刺後の止血には、救急ばんそう膏のようなプラスチック基材表面に粘着剤を塗布し、その上にガ−ゼなどを貼り合わせ、所定の大きさに打ち抜いたものを使用する。
更に、献血時やＰＴＣＡ（経皮的冠動脈形成術）などの止血には特殊な圧迫器具の他、布にマジックテ−プの付いたもの等で止血を行っている。
【０００３】
しかし粘着テ−プを使用した場合には個人差はあるものの、常に皮膚刺激を発現する可能性を持っている。その原因としては、貼付中及び剥離時の皮膚へのストレス並びに長期密封による一次刺激性皮膚炎と、構成成分による化学的な刺激及び感作反応によるアレルギ−性皮膚炎が挙げられる。
【０００４】
その中で、長期密封による一次刺激及びアレルギ−性皮膚炎については、適当な原材料を選択することである程度回避できる。しかし貼付したものを剥離する時及び貼付中のストレスによる刺激は、伸縮性を持つ支持体や保持力の低い粘着剤を選択しても、固定のための機能を十分に確保するためには最低限の粘着力が必要とされるため、ある程度の刺激の発現は避けられないのが現状である。
また圧迫止血に際しても特殊な器具を必要としたり、同じ器具を何度も使用するなど衛生的にも問題がある。
【０００５】
また、粘着テ−プを巻付けて各種の物品を束ねたりする場合、粘着剤が物品の表面に強く貼付くので、これを剥すときに物品の表面を剥したり、破ったりして損傷することも多く、粘着テ−プの使用が制限されることも多かった。
【０００６】
【発明が解決しようとする課題】
本発明は、止血の場合などの人体の皮膚表面や物品の表面などの被着物に対しては実質的な粘着性を示さず、自己のテ−プやシ−トの背面側には強く接着して充分な結束作用等を得るようにするものである。
【０００７】
【課題を解決するための手段】
本発明者は上記問題点について鋭意検討を重ねた結果、一般的に使用されている粘着テ−プの粘着剤に使用される粘着付与剤などの樹脂配合量とは異なる領域、つまり、接着剤の成分として、エラストマ−100重量部に対して粘着付与性の樹脂を80重量部以上で200重量部未満に設定し、また上記粘着付与剤の数平均分子量を1000〜3000の比較的大きなものすることによって、本来の粘着テ−プの働きが少なくなり、皮膚や物品への粘着性がほとんど無くなると共に、上記接着剤のエラストマ−と同じかこれと同類のエラストマ−で形成した基材を選択することによって、自己の背面に対して高い接着性を持つことを見出し、本発明に至ったものである。
本発明の感圧性の接着テ−プまたはシ−トは、皮膚や物品の表面に対しては微粘着かあるいは全く粘着性を示さずに、該テ−プ等の自背面には高い接着性を示す。
【０００８】
本発明において使用される接着剤のエラストマ−は、シス-1,4- ポリイソプレン、スチレン・イソプレン・スチレンブロック共重合体、スチレン・エチレン・プロピレン・スチレンブロック共重合体などが好ましく、これらを単独若しくは混合して用いることができる。
【０００９】
このエラストマ−に配合する粘着付与剤は、数平均分子量として約1000〜3000程度、好ましくは約1000〜2000程度の比較的分子量の高いものを使用する。こうした粘着付与剤には、ロジン系樹脂、テルペン系樹脂、クマロン・インデン樹脂、石油系樹脂などがあり、適宜２種以上のものを併用することもできる。
また、充填剤として炭酸カルシウム、酸化チタン、酸化亜鉛、けい酸アルミニウム、酸化アルミニウム水化物、水酸化アルミニウム、含水けい酸マグネシウムなどを用いることができる。
【００１０】
上記粘着付与剤は、上記エラストマ−100重量部に対して約80重量部以上で200重量部未満程度、好ましくは約100重量部以上で160重量部以下程度に配合する。この配合量は、通常の粘着テ−プには用いられない程度の量であり、粘着付与剤を添加して行くと次第に上昇した粘着力が急速に低下して、殆んど粘着性を示さない状態になったものである。
【００１１】
また、必要に応じて液状ポリブテン、液状ポリイソブチレン、液状ポリイソプレン、鉱油などの軟化剤、ブチルヒドロキシトルエンその他の酸化防止剤を適宜配合することができる。
【００１２】
この接着テ−プやシートの基材としては、各種のフイルム類を使用することができる。例えば、ポリエチレン、ポリプロピレンなどのポリオレフイン系、ポリメチルメタアクリレ−ト、ポリエチレンメタメチルアクリレ−トなどのポリアクリル系、ポリエチレンテレフタレ−ト、ポリブチレンテレフタレ−ト、ポリエチレンナフタレ−トなどのポリエステル系、セロハン、ポリビニルアルコ−ル、エチレン・ビニルアルコ−ル共重合体、ポリ塩化ビニル、ポリスチレン、ポリウレタン系、ポリアクリロニトリル、フッ素系、エチレン・酢酸ビニル共重合体系、ナイロン、ポリアミド、ポリスルフォンなどの単層または適宜積層したフイルムなどがある。
【００１３】
上記基材の背面側は、一面（他面）側に形成されている接着剤層が強く接着する表面特性を有しているもので、基材の他面側に設けられる接着剤層に使用されているエラストマ−またはそれと同類型のエラストマ−によって表層を形成する。例えば、接着剤層にエラストマ−として、スチレン・イソプレン・スチレン共重合体（ＳＩＳ）を使用した場合、背面側の表層を形成するエラストマ−としてスチレン・イソプレン・スチレン共重合体（ＳＩＳ）、スチレン・エチレン・プロピレン・スチレン共重合体（水添ＳＩＳ）、スチレン・ブチレン・スチレン共重合体（ＳＢＳ）などを使用することができる。
【００１４】
上記基材の背面側の表層に設けるエラストマ−には、該エラストマ−１００重量部に対して、上記した粘着付与剤を約２０重量部以下の量で配合するとよく、またこの粘着付与剤の一部を上記充填剤で置換えることもできる。
これらのエラストマ−等が基材の背面に対して投錨性の低い場合等には、基材の背面に適宜コロナ処理やプライマ−処理を行うとよい。
こうして形成された基材の背面の表層は、それ自身では実質的な粘着性を有さず、他の物に付着するようなことはない。
【００１５】
また、上記基材としては、不織布なども用いることができ、レ−ヨン、ナイロン、ポリエチレンテレフタレ−ト（ＰＥＴ）などのポリエステル系、ポリプロピレンなどのポリオレフイン系、ポリエステルポリエ−テル、ポリウレタン系、アクリル系、ポリビニルアルコ−ルなどからなる不織布を使用することができる。
【００１６】
上記基材を上記エラストマ−と同じ材料、例えば、ポリイソプレン、スチレン・イソプレン・スチレン共重合体、スチレン・エチレン・プロピレン・スチレン共重合体などで形成したフイルムまたはシ−ト、不織布などで形成すれば、上記したように基材の背面側に特別に表層を形成しなくても、その基材そのものの背面が上記表層の性質を有しているのでそのまま使用することができ、使用し易いこともある。
また、上記エラストマ−を含有するフイルムまたはシ−ト、不織布なども同様にそのままで表層としての性質を得ることができるし、これらのフイルム等の他の基材を積層して得た基材についても同様の効果が得られる。
【００１７】
本接着テ−プ１等は、上記したように基材２の一面側に上記接着剤を塗布等して接着剤層３を形成し、他面側の背面には、その表面にエラストマ−類を塗布等したりして表層４を形成し、材質によってはそのままの状態で表層とすることができる。
上記基材の一面に形成した接着剤同志は接着し易いので、適当な剥離紙を仮着して表面を覆うようにするとよい。
【００１８】
こうした接着テ−プの接着剤層は、その粘着性においてボ−ルタックがNo.5以下であり、プロ−ブタックを 3.0Ｎ／５mmφ以下の実質的に粘着性のない状態にするとよい。また、同時に接着テ−プの接着剤層をその接着テ−プの背面側に貼付けた状態で測定した自背面剪断接着力を５Ｎ／30×30mm以上の強接着性にするとよい。
【００１９】
上記ボ−ルタック等の測定は、下記の測定法により行った。
（ボ−ルタック）
JIS Z0237 傾斜式ボ−ルタック試験に準じて測定する。
（プロ−ブタック）
ニチバン（株）製プロ−ブタックテスタ−を用いて、JIS Z0237 の参考として記載されているプロ−ブタック試験に準じて測定する。
（自背面剪断接着力）
図３に示すように、ベ−クライト板５に幅40mm、長さ60mmのサンプル１を両面粘着テープ６を用いて貼りつけ、そのサンプル１の基材の表層上に幅30mm、長さ30mmの正方形になるように同じサンプル１（幅30mm、長さ60mm）を重ね合わせる。重量 500ｇのロ−ルを１往復させて圧着し、サンプル１同志を接着させた後、このサンプル１の一端とベークライト板５の他端を、各々インストロン型引張試験機のチャック７、８に固定し、２３℃、６５％ＲＨの条件下で 300mm/minの引張速度で、矢印方向に引っ張って自背面に対する剪断接着力（Ｎ／30×30mm）を測定する。
【００２０】
医療用に使用する場合には、人体の皮膚（肌）に対する接着性が問題となるが、こうした接着性を測定するような定型的試験法は知られていないので下記する試験法によってヒト肌接着力を測定し、その測定値が 600ｍＮ／30mm以下になるようにすると好ましい。
（ヒト肌接着力）
被験者には、貼付20分前に、２３℃、６５％ＲＨ条件下の測定室に入室してもらい、前腕内側部に幅30mm、長さ60mmのサンプルを貼付する。さらに指で軽く圧着後、20分経過したらインストロン型引張試験器を用いて、剥離角度をなるべく90度に維持しながら、 100mm/minの引張速度で引き剥がして応力を測定し、ヒト肌接着力とする。
【００２１】
【実施例】
（実施例１）
エラストマ−として、スチレン・イソプレン・スチレン共重合体（ＳＩＳ5000, ＪＳＲ（株) 製）１００ｇ、粘着付与剤としてβ−ピネン樹脂（ＹＳレジンＰＸ1150N,数平均分子量1350, ヤスハラケミカル（株）製）１３０ｇを、n-ヘキサン／トルエン混合溶液（２／１）３４５ｇに溶解させ、固形分４０％の接着剤溶液を得た。これを乾燥後の厚みが３０μm となるように剥離紙に塗工し、乾燥後、基材を貼り合わせて感圧性自背面接着テ−プとした。基材には、スチレン・エチレン・プロピレン・スチレンブロック共重合体（水添ＳＩＳ）からなる不織布（ミクロフレックスＳＩＳ０１００,  (株) クラレ製, 目付け100g／ｍ２）を用いた。
【００２２】
（実施例２）
エラストマ−として、スチレン・イソプレン・スチレン共重合体（ＳＩＳ5000, ＪＳＲ（株) 製）１００ｇ、粘着付与剤としてＣ５系石油樹脂（クイントンＡ１００, 数平均分子量1850，日本ゼオン（株）製）１６０ｇを、n-ヘキサン／トルエン混合溶液（２／１）３９０ｇに溶解させ、固形分４０％の接着剤溶液を得た。これを乾燥後の厚みが３０μm となるように剥離紙に塗工し、乾燥後、基材を貼り合わせて感圧性自背面接着テ−プとした。基材にはスチレン・エチレン・プロピレン・スチレンブロック共重合体（水添ＳＩＳ）からなる不織布（ミクロフレックスＳＩＳ０１００，（株) クラレ製, 目付け100g／ｍ２）を用いた。
【００２３】
（実施例３）
エラストマ−として、スチレン・エチレン・プロピレン・スチレンブロック共重合体（セプトン2005, （株) クラレ製）１００ｇ、粘着付与剤としてＣ５系石油樹脂（クイントンＡ１００, 数平均分子量1850，日本ゼオン（株）製）１２０ｇを、n-ヘキサン／トルエン混合溶液（２／１）３３０ｇに溶解させ、固形分４０％の接着剤溶液を得た。これを乾燥後の厚みが３０μm となるように剥離紙に塗工し、乾燥後、基材を貼り合わせて感圧性自背面接着テ−プとした。基材には、スチレン・イソプレン・スチレンブロック共重合体（ＳＩＳ 5000,ＪＳＲ（株) 製）をＴダイによってポリエステル不織布（５０ｇ／ｍ２，日本バイリ−ン（株）製））と押し出しラミした複合基材を、ＳＩＳ側が背面となるようにして用いた。
【００２４】
（実施例４）
エラストマ−として、スチレン・エチレン・プロピレン・スチレンブロック共重合体（セプトン2005, （株) クラレ製）１００ｇ、粘着付与剤としてβ−ピネン樹脂（ＹＳレジンＰＸ1150N,数平均分子量1350, ヤスハラケミカル（株）製）１２０ｇを、n-ヘキサン／トルエン混合溶液（２／１）３３０ｇに溶解させ、固形分４０％の接着剤溶液を得た。これを乾燥後の厚みが３０μm となるように剥離紙に塗工し、乾燥後、基材を貼り合わせて感圧性自背面接着テ−プとした。基材には、スチレン・イソプレン・スチレンブロック共重合体（ＳＩＳ 5000,ＪＳＲ（株) 製）をＴダイによってポリエステル不織布（５０ｇ／ｍ２，日本バイリ−ン（株）製））と押し出しラミした複合基材を、ＳＩＳ側が背面となるようにして用いた。
【００２５】
（実施例５）
エラストマ−として、スチレン・イソプレン・スチレン共重合体（ＳＩＳ5000, ＪＳＲ（株) 製）１００ｇ、粘着付与剤としてβ−ピネン樹脂（ＹＳレジンＰＸ1150N,数平均分子量1350, ヤスハラケミカル（株）製）６７ｇとＣ５系石油樹脂（クイントンＡ１００, 数平均分子量1850，日本ゼオン（株）製）３３ｇを、n-ヘキサン／トルエン混合溶液（２／１）３００ｇに溶解させ、固形分４０％の接着剤溶液を得た。これを乾燥後の厚みが３０μm となるように剥離紙に塗工し、乾燥後、基材を貼り合わせて感圧性自背面接着テ−プとした。基材には、スチレン・エチレン・プロピレン・スチレンブロック共重合体からなる不織布（ミクロフレックスＳＩＳ０１００， (株) クラレ製, 目付け100g／ｍ２）を用いた。
【００２６】
（比較例１）
エラストマ−として、スチレン・イソプレン・スチレン共重合体（ＳＩＳ5000, ＪＳＲ（株) 製）１００ｇ、粘着付与剤として脂環族飽和炭化水素樹脂（アルコンP-100,数平均分子量610,荒川化学（株）製 )１８０ｇをn-ヘキサン／トルエン混合溶液（２／１）４２０ｇに溶解させ、固形分４０％の接着剤溶液を得た。これを乾燥後の厚みが３０μm となるように剥離紙に塗工し、乾燥後、基材を貼り合わせて接着テ−プとした。基材にはスチレン・エチレン・プロピレン・スチレン共重合体（水添ＳＩＳ）からなる不織布（ミクロフレックスＳＩＳ０１００，（株) クラレ製, 目付け100g／ｍ２）を用いた。
【００２７】
（比較例２）
エラストマ−として、スチレン・イソプレン・スチレン共重合体（ＳＩＳ5000, 日本合成ゴム（株) 製）１００ｇ、粘着付与剤として脂環族飽和炭化水素樹脂（アルコンP-100)２５０ｇを、シクロヘキサン／トルエン混合溶液（２／１）５２５ｇに溶解させ、固形分４０％の接着剤溶液を得た。これを剥離紙に乾燥後の厚みが３０μm となるように塗工し、乾燥後、基材を貼り合わせて接着テ−プとした。基材にはウレタン不織布（エスパンシオーネ，カネボウ（株）製）を用いた。
【００２８】
（特性の測定）
上記実施例の１〜５，比較例１，２について、その特性をボ−ルタック、プロ−ブタック、ヒト肌粘着力、自背面剪断力について測定した。初期値及び４０℃、７５％ＲＨ条件下に１月保管後の各数値は、次表に示すとおりである。
【００２９】
【表１】
0004833399.tif 000002
【００３０】
（考察）
実施例１〜５では、ボールタック、プローブタックの値が低く、ヒト肌接着力も小さな値を示しているが、自背面剪断接着力は大きな数値となっており、感圧性自背面接着テ−プとして有用であることが判る。また、４０℃、７５％ＲＨ条件下に１月保管後においても、ボールタック、プローブタックの値が低く、ヒト肌接着力も小さな値を示し、自背面剪断接着力は大きな数値となっていて、なお感圧性自背面接着テ−プとして有用であることが判る。
一方、比較例１のものは、初期値は適正であるが、４０℃、７５％ＲＨ条件下に１月保管後にボ−ルタックが大きく上昇し、またヒト肌接着力が 600ｍＮ／30mm以上に上昇しており、皮膚等に強く粘着してしまうものである。また、比較例２のものは、ボールタック、プローブタック、ヒト肌接着力の各数値が小さくて皮膚等に強く粘着することは無いが、自背面剪断接着力が小さくて自背面に強く接着していないことが判る。
【００３１】
【発明の効果】
本発明の感圧性自背面接着テ−プは、自背面には強く接着するのでガ−ゼやカテ−テルの固定及び種々の止血等に際し医療用テ−プとして充分な効果を示すと共に、接着剤層側は皮膚等に貼り付かないから、剥がす時の苦痛を回避し、かつ皮膚刺激を発現することなく、より安全に使用することができる。また、使用後の使い捨ておむつ等を丸めて廃棄する場合など、各種物品の結束具としてその物品を確実に結束して保持することができる。そして、これを剥すときにもスムーズに剥がれ、その物品の表面を損傷することがない。更に、保管後においても適正な性能を保っている。従って、多くの用途に広く用いることができる。
【図面の簡単な説明】
【図１】本発明の実例の拡大一部断面図である。
【図２】本発明の感圧性自背面接着テ−プを自背面に接着した状態を示す斜視図である。
【図３】自背面剪断接着力の測定方法を示す説明図である。
【符号の説明】
１  感圧性自背面接着テ−プ
２  基材
３  接着剤層
４  背面の表層
５  ベークライト板
６  両面粘着テープ
７、８  インストロン型引張試験機のチャック
【図１】
0004833399.tif 000003
【図２】
0004833399.tif 000004
【図３】
0004833399.tif 000005